(57)【要約】【課題】  従来の合成ゴム系溶剤型接着剤(接着剤)を用いた施工方法は、コルクタイル裏側に接着剤を塗布し接着剤の塗布面が手で触っても手に付かなくなるまで乾かす。また床側にも接着剤を塗布し、接着剤表面を手で触っても接着剤が付かなくなるまで乾燥させる。この状態で床にコルクタイルを貼付ける。床面とコルクタイル裏面の両方に接着剤を塗布する必要がある。コルクタイル裏面に塗布した接着剤を乾かすスペ−スが必要である。【構成】  床材として反り癖の大きなコルクタイルを貼付けるとき、粘着力が非常に強い１液湿気硬化型ポリウレタン接着剤(接着剤)を使用することにより、接着剤の塗布が床面片側だけですみ施工時間の短縮化、またポリウレタン接着剤の持つ特性から耐水、耐熱性能が必要な場所での貼付けが可能となった。【選択図】          図１
2005314869.tif 000002
【特許請求の範囲】
【請求項１】
１液湿気硬化型ポリウレタン接着剤を使用し、コルクタイルを貼付ける施工方法において、
この１液湿気硬化型ポリウレタン接着剤は、初期接着力が非常に強い特性を備えた構造であって、かつ当該１液湿気硬化型ポリウレタン接着剤を少なくとも床面片側に塗布し、この１液湿気硬化型ポリウレタン接着剤の伸びがなくなった後に、コルクタイルの貼付けを開始することを特徴とした１液湿気硬化型ポリウレタン接着剤を用いたコルクタイルの施工方法。
【請求項２】
１液湿気硬化型ポリウレタン接着剤を使用し、コルクタイルを貼付ける施工方法において、
この１液湿気硬化型ポリウレタン接着剤を少なくとも床面片側に塗布し、この塗布後、当該１液湿気硬化型ポリウレタン接着剤の表面を指で押さえ、この指をゆっくり引いた状況で、この１液湿気硬化型ポリウレタン接着剤が糸を引かず、かつこの指に付着しない条件を確認し、この条件が整った際に、コルクタイルの貼付けを開始することを特徴とした１液湿気硬化型ポリウレタン接着剤を用いたコルクタイルの施工方法。
【請求項３】
請求項１又は請求項２において、使用する１液湿気硬化型ポリウレタン接着剤は、０〜３０％の無機フィラ−を含有し、また１０％〜５０％の有機溶剤で希釈されていることを特徴とした１液湿気硬化型ポリウレタン接着剤を用いたコルクタイルの施工方法。
【請求項４】
請求項１又は請求項２において、使用する１液湿気硬化型ポリウレタン接着剤のＮＣＯ／ＯＨ値が１．１〜３の範囲であることを特徴とした１液湿気硬化型ポリウレタン接着剤を用いたコルクタイルの施工方法。
【発明の詳細な説明】
【技術分野】
【０００１】
本発明は、反りの大きい(反返りの強い)コルクタイルを、この１液湿気硬化型ポリウレタン接着剤が所定の条件となったことを確認し、簡易・短時間にコルクタイルを貼付けることができる１液湿気硬化型ポリウレタン接着剤を用いたコルクタイルの施工方法に関する。
【背景技術】
【０００２】
従来、床材として反りの大きなコルクタイルを床に貼付ける時、初期の粘着力が非常に強い合成ゴム系溶剤型接着剤を使用する。この合成ゴム系溶剤型接着剤を用いた施工方法は、コルクタイル裏側に接着剤をクシ目ゴテ、刷毛、スプレ−等で塗布し、また床側にもコルクタイル同様にクシ目ゴテ等を用いて、合成ゴム系溶剤型接着剤を塗布する。そして、この双方の合成ゴム系溶剤型接着剤の塗布面が手で触っても手につかなくなるまで乾燥した状態で床にコルクタイルを貼付ける。この貼付け方法は、コンタクト接着と言われている。しかし、この合成ゴム系溶剤型接着剤を使用した施工方法には、次のような問題点が挙げられる。[１]  床面とコルクタイル裏面の両方に合成ゴム系溶剤型接着剤を塗布しなければならないので、手間を要する。[２]  コルクタイル裏面に塗布した合成ゴム系溶剤型接着剤を乾かすためのスペ−スが必要である。[３]  合成ゴム系溶剤型接着剤を塗布したコルクタイルを触らなければならないため、合成ゴム系溶剤型接着剤が付着し、手が汚れること、また貼り付けたコルクタイルが汚れること等の改良すべき点がある。[４]  他の溶剤方合成ゴム系溶剤型接着剤に比べ溶剤含有量が多い（約７０%〜８０%含まれている）ことから、施工者、施工環境にとって悪影響である。
【０００３】
一方、この種の１液湿気硬化型ポリウレタン接着剤を用いたタイル、床材等の施工方法としては、次のような文献(１)、(２)が挙げられる。以下、その概要を説明する。文献(１)は、特開平１０−１８５５１号の「磁器タイル張り工法」である。その概要は、下地に磁器タイルを接着するに際し、ＦＲＰ防水層を介在して弾性のウレタン系接着剤で施工することを特徴とする磁器タイル張り工法であることから、施工に高い技能を要さずに、被着体の熱膨張の差異及び躯体の動きを吸収できること、また耐水性、耐熱性にも優れている磁器タイル張り工法を提供できること等の特徴がある。また文献(２)は、特開２００３−１３８２３９の「一液湿気硬化型ポリウレタン系接着剤及びこれを用いた床材の接着方法」である。その概要は、イソシアネ−ト基過剰の条件で反応させて得られるイソシアネ−ト基含有ウレタンプレポリマ−と、これ以外の変性イソシアネ−ト化合物とを含有することを特徴とした一液湿気硬化型ポリウレタン系接着剤（１液湿気硬化型ポリウレタン系接着剤とする）であり、この１液湿気硬化型ポリウレタン系接着剤は、施工後、湿気と速やかに反応し、硬化短時間の短縮化が行われ、また強靭なゴム状弾性体を形成できることから、下地に樹脂製のタイル、シ−ト等の床材、防水材、又は軟質塩化ビニル製シ−トを強固に接着できること、又はこの１液湿気硬化型ポリウレタン系接着剤を用いた床材の接着方法を提供できること等の特徴がある。
【０００４】
【特許文献１】特開平１０−１８５５１号
【特許文献２】特開２００３−１３８２３９
【発明の開示】
【発明が解決しようとする課題】
【０００５】
前記文献(１)は、硬質の陶器タイルを、防水性を確保しつつ貼付ける工法であるので、特殊な中間層を介在する構成となっている。従って、同じ１液湿気硬化型ポリウレタン接着剤を用いた施工方法であっても、その内容が異なる。またこの文献(１)は、陶器タイルという硬質の部材(素材)を貼付ける工法であるので、反りの大きさ、又は反りに関する問題解決には適さないものと考えられる。さら当該文献(１)は、同じ１液湿気硬化型ポリウレタン接着剤を用いた施工方法であっても、本発明とは問題解決の趣旨を異にすることから、両者はそれぞれ対象と施工方法が異なる。
【０００６】
前記文献(２)の１液湿気硬化型ポリウレタン系接着剤は、イソシアネ−ト基過剰の条件で反応させて得られるイソシアネ−ト基含有ウレタンプレポリマ−と、他の変性イソシアネ−ト化合物とを含有する構成であり、一定の付加的な条件設定を要することから、汎用的な１液湿気硬化型ポリウレタン系接着剤とは考えられない。またこの文献（２）の１液湿気硬化型ポリウレタン系接着剤は、湿気と反応して強靭なゴム状弾性体を形成する構成であり、ゴム系の接着剤である。従って、文献（１）と同様に、硬質の樹脂製タイル等の貼付けには有益であるとしても、反りの大きさ、又は反りに関する問題解決には適さないものと考えられる。さらに当該文献(２)は、同じ１液湿気硬化型ポリウレタン接着剤を用いた接着方法であっても、本発明とは問題解決の趣旨を異にすることから、両者はそれぞれ対象と施工方法が異なる。
【課題を解決するための手段】
【０００７】
請求項１の発明は、  (イ)  従来の合成ゴム系溶剤型接着剤のかわりに、初期接着力の非常に強い１液湿気硬化型ポリウレタン接着剤を使用し、反りの大きなコルクタイルの貼付けを、簡易かつ確実に行うこと、  (ロ)  またこの１液湿気硬化型ポリウレタン接着剤を使用したコルクタイルの貼付けを、少なくとも床側のみの片面への塗布で可能にし、塗布工数を略半分以上に低減すること、  (ハ)  乾燥に要するスペ−スをなくすこと(従来の合成ゴム系溶剤型接着剤の場合は、コルクタイル側に塗布した接着剤を乾燥させるためのスペ−スを要した)、  (ニ)  さらに１液湿気硬化型ポリウレタン接着剤が付着したコルクタイルへの接触を回避し、手、被服等の汚れをなくすこと等を意図する。
【０００８】
請求項１は、１液湿気硬化型ポリウレタン接着剤を使用し、コルクタイルを貼付ける施工方法において、
この１液湿気硬化型ポリウレタン接着剤は、初期接着力が非常に強い特性を備えた構造であって、かつ当該１液湿気硬化型ポリウレタン接着剤を少なくとも床面片側に塗布し、この１液湿気硬化型ウレタン接着剤の伸びがなくなった後に、コルクタイルの貼付けを開始することを特徴とした１液湿気硬化型ポリウレタン接着剤を用いたコルクタイルの施工方法である。
【０００９】
請求項２の発明は、  (イ)  請求項１の目的を達成すること、  (ロ)  溶剤含有量を例えば約１０%〜５０％とした場合は、少なくとも床面片面塗布であり、従来の合成ゴム系溶剤型接着剤に比べ溶剤放出量が半分以下の使用で可能とすること、  (ハ)  さらにこの１液湿気硬化型ポリウレタン接着剤の特性として耐水性が良いので台所等の水周りでの使用を可能とすること等を意図する。
【００１０】
請求項２は、１液湿気硬化型ポリウレタン接着剤を使用し、コルクタイルを貼付ける施工方法において、
この１液湿気硬化型ポリウレタン接着剤を少なくとも床面片側に塗布し、この塗布後、当該１液湿気硬化型ポリウレタン接着剤の表面を指で押さえ、この指をゆっくり引いた状況で、この１液湿気硬化型ポリウレタン接着剤が糸を引かず、かつこの指に付着しない条件を確認し、この条件が整った際に、コルクタイルの貼付けを開始することを特徴とした１液湿気硬化型ポリウレタン接着剤を用いたコルクタイルの施工方法である。
【００１１】
請求項３の発明は、  (イ)  請求項１又は請求項２の目的を達成すること、  (ロ)  無機フィラ−の含有量を多くして、環境への良影響を図ること等を意図する。
【００１２】
請求項３は、請求項１又は請求項２において、使用する１液湿気硬化型ポリウレタン接着剤は、０〜３０％の無機フィラ−を含有し、また１０％〜５０％の有機溶剤で希釈されていることを特徴とした１液湿気硬化型ポリウレタン接着剤を用いたコルクタイルの施工方法である。
【００１３】
請求項４の発明は、  (イ)  請求項１又は請求項２の目的を達成すること、  (ロ)  配合及び／又は取扱いの容易化を図ること等を意図する。
【００１４】
請求項４は、請求項１又は請求項２において、使用する１液湿気硬化型ポリウレタン接着剤のＮＣＯ／ＯＨ値が１．１〜３の範囲であることを特徴とした１液湿気硬化型ポリウレタン接着剤を用いたコルクタイルの施工方法である。
【発明の効果】
【００１５】
請求項１の発明は、１液湿気硬化型ポリウレタン接着剤を使用し、コルクタイルを貼付ける施工方法において、
１液湿気硬化型ポリウレタン接着剤は、初期接着力が非常に強い特性を備えた構造であって、かつ１液湿気硬化型ポリウレタン接着剤を少なくとも床面片側に塗布し、１液湿気硬化型ポリウレタン接着剤の伸びがなくなった後に、コルクタイルの貼付けを開始する構成とした１液湿気硬化型ポリウレタン接着剤を用いたコルクタイルの施工方法である。
【００１６】
従って、請求項１は、  (イ)  従来の合成ゴム系溶剤型接着剤のかわりに、初期接着力の非常に強い１液湿気硬化型ポリウレタン接着剤を使用し、反りの大きなコルクタイルの貼付けを、簡易かつ確実に行えること、  (ロ)  またこの１液湿気硬化型ポリウレタン接着剤を使用したコルクタイルの貼り付けを、少なくとも床側のみの片面への塗布で可能にし、塗布工数を略半分以下に低減できること、  (ハ)  乾燥に要するスペ−スをなくし得ること(従来の合成ゴム系溶剤型接着剤の場合は、コルクタイル側に塗布した接着剤を乾燥させるためのスペ−スを要したこと)、  (ニ)  さらに１液湿気硬化型ポリウレタン接着剤が付着したコルクタイルへの接触を回避し、手、被服等の汚れをなくし得ること等の特徴がある。
【００１７】
請求項２の発明は、１液湿気硬化型ポリウレタン接着剤を使用し、コルクタイルの貼付ける施工方法において、
１液湿気硬化型ポリウレタン接着剤を少なくとも床面片側に塗布し、塗布後、１液湿気硬化型ポリウレタン接着剤の表面を指で押さえ、指をゆっくり引いた状況で、１液湿気硬化型ポリウレタン接着剤が糸を引かず、かつ指に付着しない条件を確認し、条件が整った際に、コルクタイルの貼付けを開始する構成とした１液湿気硬化型ポリウレタン接着剤を用いたコルクタイルの施工方法である。
【００１８】
従って、請求項２は、  (イ)  請求項１の目的を達成できること、  (ロ)  溶剤含有量を例えば約１０%〜５０％とした場合には、少なくとも床面片面塗布であり、従来の合成ゴム系溶剤型接着剤に比べ溶剤放出量が半分以下の使用で可能となり得ること、  (ハ)  さらにこの１液湿気硬化型ポリウレタン接着剤の特性として耐水性が良いので台所等の水周りでの使用が可能となること等の特徴がある。
【００１９】
請求項３の発明は、請求項１又は請求項２において、使用する１液湿気硬化型ポリウレタン接着剤は、０〜３０％の無機フィラ−を含有し、また１０％〜５０％の有機溶剤で希釈される構成とした１液湿気硬化型ポリウレタン接着剤を用いたコルクタイルの施工方法である。
【００２０】
従って、請求項３は、  (イ)  請求項１又は請求項２の目的を達成できること、  (ロ)  無機フィラ−の含有量を多くして、環境への良影響が図れること等の特徴がある。
【００２１】
請求項４の発明は、請求項１又は請求項２において、使用する１液湿気硬化型ポリウレタン接着剤のＮＣＯ／ＯＨ値を１．１〜３の範囲で構成した１液湿気硬化型ポリウレタン接着剤を用いたコルクタイルの施工方法である。
【００２２】
従って、請求項４は、  (イ)  請求項１又は請求項２の目的を達成できること、  (ロ)  配合及び／又は取扱いの容易化が図れること等の特徴がある。
【発明を実施するための最良の形態】
【００２３】
以下、本発明の実施の態様（形態）を説明する。
【実施例】
【００２４】
１液湿気硬化型ポリウレタン接着剤(接着剤とする)を使用したコルクタイル貼付け施工のポイントを次に示す。このコルクタイルを貼付けるオ−プンタイムの目安（接着剤塗布後、貼付け開始時間の目安）としては、先ず、接着剤塗布表面を指で強く押さえる(図１参照)。次に押さえた指をゆっくりと引き上げる(図２参照)。このとき図示の如く、接着剤が糸を引いたり、また指に接着剤が付いてくるような状態では、時機尚早であり、コルクタイルを貼付けることができない。その理由として、接着剤が伸びるということは、反りのあるコルクタイルを貼付けた場合には、このコルクタイルの反りに負けて接着剤が伸びるので、悪影響がある。例えば、コルクタイルの反り、突き上げが起きることである。従って、好適な例は、図３に示すように、指に接着剤が付いてこない、また糸を引かない状態になった時点で、コルクタイルの貼付けを行う。この状態であれば、接着剤が硬くなっているため（この状態では、接着剤の表面には、粘着テ−プのようなベタつきが残っている）、コルクタイルの反りの強さで接着剤自体が伸びにくくなっており、またコルクタイルの反り突き上げが発生しない。即ち、この貼付け可能な状態においては、接着剤自体の硬化はあまり進行していないため、表面に活性が残っている。そして、時間の経過とともに接着剤が硬化し、コルクタイルと強固に接着する。通常の温湿度等の条件下では、完全硬化までには約一週間、接着剤の強度でコルクタイル裏地の破壊が起きるまでの硬化には２５℃雰囲気下で約２４時間必要である。
【００２５】
以上の作業で、貼付けたコルクタイルは、ハンドロ−ラ−、ポンドロ−ラ、ゴムハンマ−等を使用して圧着することにより、はじめて接着可能となることを知見した。この知見に基づいて実施した経験則では、前述の如く、接着剤が指に付かないような状態により、コルクタイルを貼付けるが、このコルクタイルを接着剤塗布面上に置いても接着しない。そこで、コルクタイルを下地材に設置後、このコルクタイルの上から圧力を加えてコルクタイルの裏地に接着剤をしっかりと密着すると、当該コルクタイルが下地材に強固に接着されることが確認できた。そして、他の粘着剤では、このような現象は見られない。）
尚、例えば、塩化ビニル製の床材を貼付けるときによく使用されている通常の１液湿気硬化型ポリウレタン接着剤（通常、無機フィラ−が２０〜６０%含まれている構造）の場合、図２のように接着剤塗布面を指で押さえ、指に接着剤が付着してくるような状態では、コルクタイルを貼付けることができない。その理由は前述の通りであり、またコルクタイルを貼付けてもコルクタイルの反り力に接着剤が負け、糸を引いて接着層が伸びるので、結果としてコルクタイルの反り突き上げの原因となることが経験則より判断できる。また図３のような状態では接着剤表面が硬く、ほとんど粘着性を示さないために、この種のコルクタイルを貼付けることができない。その理由は、図３のような状態では、表面に粘着性がなくなったことにより貼付けができないためであり、例えば、接着剤に含まれている無機フィラ−が原因で表面粘着性がなくなると思われるが、その原因は、この種の従来の１液湿気硬化型ポリウレタン接着剤（コルクタイル用接着剤）では、無機フィラ−を２０〜６０％添加することが要因と考えられる。従って、この通常のコルクタイル用接着剤では、図３のような状態では表面粘着性がなくなること、また従来の１液湿気硬化型ポリウレタン接着剤は、コルクタイルの反りに負けるという由々しき状況となること等の不具合が考えられる。このように、図１〜３の指による接触で、経験則を用いた判断が可能となり、熟練の技を発揮することができる。
【００２６】
上記に鑑み本発明では、１液湿気硬化型ポリウレタン接着剤に、０〜３０％の無機フィラ−を含有する構成とし、好ましくは３%以下の無機フィラ−を含有する構成とする。
【００２７】
本発明では、粘着力が非常に強い１液湿気硬化型ポリウレタン接着剤を、コルクタイル床貼付け施工時の接着剤として用いることにより、少なくとも床側片面塗布のみでコルクタイルの貼付けが可能なため、作業時間が低減され、また接着剤を塗布したコルクタイルを乾燥させる広い場所が不要となる。
【００２８】
◎  この１液湿気硬化型ポリウレタン接着剤に用いられるポリイソシアネ−ト化合物は、一般に一分子中に２個以上の活性水素を有する化合物とポリイソシアネ−トとの反応によって得られる末端遊離イソシアネ−ト基を有するウレタンプレポリマ−であり、その種類はどのようなものでも良く、特に限定はされない。本発明に用いられるウレタンプレポリマ−の原料として使用される活性水素化合物としては、例えば、エチレングリコ−ル、プロパンジオ−ル、１，４−ブチレングリコ−ル、１，３−ブチレングリコ−ル、１，２−ブチレングリコ−ル、１，６−ヘキサンジオ−ル、ネオペンチルグリコ−ル、Ｃ７−２２アルカンジオ−ル、ジエチレングリコ−ル、トリエチレングリコ−ル、ジプロピレングリコ−ル、シクロヘキサンジメタノ−ル、Ｃ１７−２０アルカン−１，２−ジオ−ル、水素化ビスフェノ−ルＡ、１，４−ジヒドロキシ−２−ブテン、２，６−ジメチル−１−オクテン−３，８−ジオ−ル、ビスヒドロキシエトキシベンゼン、キシレングリコ−ル、ビスヒドロキシエチレンフタレ−ト等の低分子ジオ−ル、グリセリン、２−メチル−２−ヒドロキシメチル１，３−プロパンジオ−ル、２，４−ジヒドロキシ−３−ヒドロキシメチルペンタン、１，２，６−ヘキサントリオ−ル、１，１，１−トリス（ヒドロキシメチル）プロパン、２，２−ビス（ヒドロキシメチル）−３−ブタノ−ル、及びその他のＣ８−２４脂肪族トリオ−ルなどの低分子トリオ−ル、例えば、ジエチレンジアミン、プロピレンジアミン、ヘキサメチレンジアミン、ヒドラジン、１，２−ジアミノエタン、１，２−ジアミノプロパン、１，３−ジアミノペンタン、１，６−ジアミノヘキサンジアミノトルエン、ビス−（４−アミノフェニル）メタン、ビス−（４−アミノ−３−クロロフェニル）メタン等の低分子ジアミン、ジエチレントリアミン、トリエチレンテトラミン、テトラエチレンペンタミン、ペンタエチレンヘキサミン、２，２′−ジアミノジエチルアミン等の３官能以上の低分子ポリアミン、前記の低分子ジオ−ル、トリオ−ル、ジアミン、３官能以上のポリアミンとエチレンオキサイド、プロピレンオキサイドなどのアルキレンオキサイドとの付加反応によって得られるポリオキシアルキレンポリオ−ル、テトラヒドロフランの開環重合によって得られるポリテトラメチレングリコ−ル、前記低分子ジオ−ル、低分子トリオ−ルの１種または２種以上と、例えばシュウ酸、マロン酸、コハク酸、メチルコハク酸、グルタ−ル酸、アジピン酸、１，１−ジメチル１，３−ジカルボキシプロパン、３−メチル−３−エチルグルタ−ル酸、アゼライン酸、セバチン酸、その他のＣ１１−１3脂肪族ジカルボン酸、ヘット酸及びこれらのカルボン酸からなる酸無水物、すなわち無水シュウ酸、無水コハク酸、無水Ｃ１２−１８アルキルコハク酸、さらにはこれらのカルボン酸からなる酸ハライド、すなわちシュウ酸ジクロリド、アジピン酸クロライド、セバチン酸クロライド等との反応によって得られるポリエステルポリオ−ル、前記低分子ジオ−ル、低分子トリオ−ルを開始剤としてε−カプロラクトン、γ−バレロラクトン等のラクトンを開環重合して得られるポリエステルポリオ−ル、前記低分子ジオ−ル、低分子トリオ−ルを��始剤としてエチレンカ−ボネイトを開環重合して得られるポリカ−ボネイトポリオ−ル、ひまし油等の天然油脂ポリオ−ル、ポリブタジエンポリオ−ル、ポリイソプレンポリオ−ル等のポリオレフィンポリオ−ル及びこれらの水素添加物等を挙げることができるが、接着性の点からポリエステルポリオ−ルが好ましい。これらの活性水素化合物は単独または２種以上の混合物として用いることができる。
【００２９】
◎  この１液湿気硬化型ポリウレタン接着剤に用いられるポリイソシアネ−トとしては特に限定されるものではないが、ｍ−フェニレンジイソシアネ−ト、ｐ−フェニレンジイソシアネ−ト、４，４´−ジフェニルジイソシアネ−ト、１，５−ナフタレンジイソシアネ−ト、４，４´−ジフェニルメタンジイソシアネ−ト、２，４−又は２，６−トリレンジイソシアネ−ト、４，４´−ジフェニルエ−テルジイソシアネ−ト等の芳香族ジイソシアネ−ト、１，３−又は１，４−キシリレンジイソシアネ−ト、若しくはその混合物等の芳香脂肪族ジイソシアネ−ト、トリメチレンジイソシアネ−ト、テトラメチレンジイソシアネ−ト、ヘキサメチレンジイソシアネ−ト、ペンタメチレンジイソシアネ−ト、１，２−プロピレンジイソシアネ−ト、１，２−ブチレンジイソシアネ−ト、２，３−ブチレンジイソシアネ−ト、１，３−ブチレンジイソシアネ−ト、２，４，４−又は２，２，４−トリメチルヘキサメチレンジイソシアネ−ト、２，６−ジイソシアネ−トメチルカプロエイト等の脂肪族ジイソシアネ−ト、１，３−シクロペンテンジイソシアネ−ト、１，４−シクロヘキサンジイソシアネ−ト、１，３−シクロヘキサンジイソシアネ−ト、３−イソシアネ−トメチル−３，５，５−トリメチルシクロヘキシルイソシアネ−ト、４，４´−メチレンビス（シクロヘキシルイソシアネ−ト）、メチル−２，４−シクロヘキサンジイソシアネ−ト、メチル−２，６−シクロヘキサンジイソシアネ−ト、１，４−ビス（イソシアネ−トメチル）シクロヘキサン等の脂環族ジイソシアネ−ト、及びこれらジイソシアネ−トのカルボジイミド変成体、ビウレット変成体、アロファネ−ト変成体、二量体、三量体など、通常のポリウレタン樹脂の製造に使用されるポリイソシアネ−トを挙げることができ、これらは単独または二種以上の混合物として用いることができる。
【００３０】
◎  この１液湿気硬化型ポリウレタン接着剤に用いられる充填剤としては、例えば、炭酸カルシウム、シリカ、カ−ボンブラック、クレ−、タルク、酸化チタン、生石灰、カオリン、ゼオライト、珪藻土などを挙げることができる。充填剤は、イソシアネ−ト基末端ウレタンプレポリマ−を含む接着剤組成物全体を基準に０〜１００重量％の量で存在していてよい。
【００３１】
尚、通常の床材（塩化ビニルシ−ト、塩化ビニルタイル等）を接着させるための１液湿気硬化型ポリウレタン接着剤と、今回のコルク用の１液湿気硬化型ポリウレタン接着剤(図面に記入する)のオ−プンタイム別（接着剤塗布後の時間）初期粘着強度の比較デ−タを測定した。
測定方法としては、図４に示した模式図のとおりであって、その詳細は
被着材(図面に記入する)；ラワン合板  ４０mm×４０mm  
下地材(図面に記入する)；ラワン合板
塗布方法；クシ目ゴテ（１mm×１mm×５mm：高さ×幅×ピッチ）
圧着条件；オ−プンタイムをとった後、５Kgのおもりで５秒間圧着
試験雰囲気；室温２３±２℃  湿度５０±１０%（JIS測定標準温度）
引張り試験；引張り速度  ２００mm/min
となる。
2005314869.tif 000003
【００３２】
図５において、図表として示したが、このデ−タからわかるように、通常の１液湿気硬化型ポリウレタン接着剤に比べコルクタイル用の１液湿気硬化型ポリウレタン接着剤は高い粘着力があるため、反りの強いコルクタイル等に使用できる接着剤である。
【図面の簡単な説明】
【００３３】
【図１】接着剤塗布表面を指で強く押さえる状態を示した模式図
【図２】接着剤塗布表面を指で強く押さえ、続いて押さえた指をゆっくりと引き上げる状態を示した模式図
【図３】接着剤塗布面を指で押さえ、指に接着剤が付着しなくなり、コルクタイルの貼付けが可能となった状態を示した模式図
【図４】下地材と１液湿気硬化型ポリウレタン接着剤とコルクタイル(被着体)との関係を示した模式図
【図５】オ−プンタイム別粘着強度比較デ−タの図表
【図１】
2005314869.tif 000004
【図２】
2005314869.tif 000005
【図３】
2005314869.tif 000006
【図４】
2005314869.tif 000007
【図５】
2005314869.tif 000008